(57)【特許請求の範囲】
【請求項１】
主としてスルホン酸ナトリウム基含有ポリエステルおよび芳香族アミンを構成する原子の一部若しくは全部を含む電析塗膜を製造するための組成物であって、
少なくとも、スルホン酸ナトリウム基含有ポリエステル樹脂水分散体と、芳香族アミンとを含むことを特徴とする電析材料組成物。
【請求項２】
前記芳香族アミンは、ピリジン環、イミダゾール環あるいはアニリン骨格を有することを特徴とする請求項１に記載の電析材料組成物。
【請求項３】
請求項１または請求項２に記載の電析材料組成物を用いて成膜される電析塗膜。
【請求項４】
請求項１または請求項２に記載の電析材料組成物を用いて成膜される電析塗膜を製造する方法であって、
少なくともスルホン酸ナトリウム基含有ポリエステル樹脂水分散体と芳香族アミンとを含む電析材料組成物の水溶液中に一部若しくは全部を浸漬した少なくとも表面に導電体を有する被着体と、当該被着体と対極となる陰極との間に通電して樹脂を析出させる析出工程と、
上記析出工程後の膜を加温する加温工程と、
を含むことを特徴とする電析塗膜の製造方法。
【請求項５】
前記芳香族アミンは、ピリジン環、イミダゾール環あるいはアニリン骨格を有することを特徴とする請求項４に記載の電析塗膜の製造方法。
【請求項６】
前記加温工程は、前記膜を４０〜１００℃の範囲の温度で乾燥する工程であることを特徴とする請求項４または請求項５に記載の電析塗膜の製造方法。
【発明の詳細な説明】
【技術分野】
【０００１】
本発明は、電析材料組成物、それを用いた電析塗膜および電析塗膜の製造方法に関する。
【背景技術】
【０００２】
電解析出法は、複雑な形状を持つ部品に均一な厚さにてコーティングすることによって付加価値を高める膜形成方法として、従来から知られている。電解析出方法によれば、イオン性官能基を有する樹脂の水分散体に被着体およびこれと対極になる電極を浸漬させ、通電を行うことにより、被着体の表面に樹脂を析出させ、これを焼き付け乾燥することにより、被着体の表面に成膜することができる。電解析出法は、工業用部品、自動車部品、建材部品等の広範な分野において、防食、防傷、絶縁等を目的として利用されている。
【０００３】
塗膜には、目的及び環境に応じて、硬度、平滑性、エッジカバー特性、低温成膜性、耐候性、あるいは耐水性などに優れることが要求される。例えば、金属メッキされた樹脂が被膜体となる場合、樹脂の溶融を避けるべく高温で焼き付け乾燥できないことが多いため、比較的低温にて、透明であってかつ高硬度の被膜が要求される。かかる要求に応えるべく、低温での加熱により硬化可能な電析材料組成物が開発されている（例えば、特許文献１，２を参照）。また、電析後に紫外線を照射して高硬度の塗膜を製造する方法も知られている（例えば、特許文献３，４を参照）。
【先行技術文献】
【特許文献】
【０００４】
【特許文献１】特開２００２−１８８０４８号公報
【特許文献２】特開２００６−０２８４３４号公報
【特許文献３】特開平５−２６３０２６号公報
【特許文献４】特開２０１０−０８３９３３号公報
【発明の概要】
【発明が解決しようとする課題】
【０００５】
しかし、特許文献１および特許文献２に開示される電析材料組成物を用いる場合、従来よりも低温で成膜できるとはいえ、１２０〜１７０℃の焼き付け温度を要するため、１００℃を超える温度で軟化する耐熱性の低い材料を被着体に用いる場合には使用できない。加えて、かかる温度での焼き付け乾燥によって透明度が低下する。一方、特許文献３および特許文献４に開示される電析材料組成物は、電解析出後に紫外線で硬化させるため、耐熱性の低い被着体への成膜にも使用できるが、被着体が複雑形状を有する場合には、紫外線の照射が困難な箇所があるため、硬化不十分な部位が生じる可能性が高い。
【０００６】
本発明は、上記課題に鑑みてなされたものであって、被着体の形状を問わず、低温で成膜でき、透明かつ高硬度の塗膜を得ることを目的とする。
【課題を解決するための手段】
【０００７】
上記目的を達成するための本発明の一形態に係る電析材料組成物は、少なくとも、ポリエステル樹脂水分散体と、芳香族アミンとを含む。
【０００８】
本発明の別の形態に係る電析材料組成物は、さらに、ピリジン環、イミダゾール環あるいはアニリン骨格を有する芳香族アミンを含む。
【０００９】
本発明の一形態に係る電析塗膜は、上記いずれかの電析材料組成物を用いて成膜される塗膜である。
【００１０】
本発明の一形態に係る電析塗膜の製造方法は、少なくともポリエステル樹脂水分散体と芳香族アミンとを含む電析材料組成物の水溶液中に一部若しくは全部を浸漬した少なくとも表面に導電体を有する被着体と、当該被着体と対極となる陰極との間に通電して樹脂を析出させる析出工程と、その析出工程後の膜を加温する加温工程とを含む。
【００１１】
本発明の別の形態に係る電析塗膜の製造方法は、さらに、ピリジン環、イミダゾール環あるいはアニリン骨格を有する芳香族アミンを用いる。
【００１２】
本発明の別の形態に係る電析塗膜の製造方法は、さらに、加温工程として、膜を４０〜１００℃の範囲の温度で乾燥する。
【発明の効果】
【００１３】
本発明によれば、被着体の形状を問わず、低温で成膜でき、透明かつ高硬度の塗膜を得ることができる。
【発明を実施するための形態】
【００１４】
次に、本発明に係る電析材料組成物、それを用いた電析塗膜および電析塗膜の製造方法の各実施の形態について説明する。
【００１５】
「１．電析材料組成物の実施の形態」
この実施の形態に係る電析材料組成物は、少なくとも、（Ａ）ポリエステル樹脂水分散体と、（Ｂ）芳香族アミンとを含み、好適には、上記（Ａ）および上記（Ｂ）に加えて（Ｃ）有機溶剤を含む。
【００１６】
（Ａ）ポリエステル樹脂水分散体
ポリエステル樹脂水分散体は、ポリエステル樹脂を水媒体中に含有する樹脂と水の混合物である。樹脂粒子が水中において分散しやすくするために、ポリエステル樹脂水分散体は、好ましくは、エマルジョン化されている。好適なポリエステル樹脂水分散体は、スルホン酸ナトリウム基含有飽和ポリエステルあるいはスルホン酸ナトリウム基含有不飽和ポリエステルから成る樹脂粒子を含む。
【００１７】
スルホン酸ナトリウム基含有飽和ポリエステルあるいはスルホン酸ナトリウム基含有不飽和ポリエステルは、飽和ポリエステルあるいは不飽和ポリエステルの一部を、少なくとも１つのスルホン酸ナトリウム基にてアニオン修飾したものをいう。ここで、飽和ポリエステルとは、多価カルボン酸若しくは酸無水物（またはその低級アルキルエステル）と、グリコール（または二価フェノール）とを重縮合させて得られ、多価カルボン酸等の成分とグリコール等の成分とを構成成分とする線状ポリエステルであって、グリコール等の成分中に不飽和結合を有さないものをいう。また、不飽和ポリエステルとは、上記線状ポリエステルであって、グリコール等の成分中に不飽和結合を有するものをいう。多価カルボン酸としては、例えば、無水フタル酸、イソフタル酸、テレフタル酸、ヘキサヒドロフタル酸、ヘキサヒドロイソフタル酸、ヘキサヒドロテレフタル酸、テトラヒドロフタル酸、メチルヘキサヒドロフタル酸、テトラヒドロ無水フタル酸、ヘキサヒドロ無水フタル酸、コハク酸、フマル酸、アジピン酸、セバシン酸、無水マレイン酸などの二塩基酸又はその無水物；  これら二塩基酸の低級アルキルエステル；  トリメリット酸、ヘキサヒドロトリメリット酸、無水トリメリット酸、メチルシクロヘキセントリカルボン酸、無水ピロメリット酸を挙げることができる。グリコールとしては、例えば、エチレングリコール、プロピレングリコール、１,３−ブチレングリコール、１,４−ブタンジオール、１,６−ヘキサンジオール、ジエチレングリコール、ジプロピレングリコール、シクロヘキサン−１,４−ジメチロール、ネオペンチルグリコール、ポリプロピレングリコール、ポリエチレングリコール、トリエチレングリコール、水素化ビスフェノールＡなどのジオール類；  グリセリン、トリメチロールエタン、トリメチロールプロパンなどのトリオール類；  ペンタエリスリトール、α−メチルグルコキシドなどのテトロール類；  ソルビトール、ジペンタエリスリトールなどのヘキソール類；  シュークロースなどのオクトール類、グリセリン、トリメチロールプロパン、トリメチロールエタン、ジグリセリン、トリグリセリン、１，２，６−ヘキサントリオールを挙げることができる。上記多価カルボン酸等と上記グリコールとを重縮合して得られる好適な飽和ポリエステルとしては、ポリエチレンテレフタレート（ＰＥＴ）、ポリブチレンテレフタレート（ＰＢＴ）、ポリエチレンナフタレート（ＰＥＮ）、ポリ（１，４−シクロヘキサンジメチレンテレフタレート）（ＰＣＴ）を挙げることができる。
【００１８】
スルホン酸ナトリウム基含有飽和ポリエステルから成る樹脂粒子の大きさは、０．５μｍ以下、好ましくは、０．００１〜０．２μｍ（１〜２００ｎｍ）、より好ましくは、０．００１〜０．１μｍ（１〜１００ｎｍ）である。また、スルホン酸ナトリウム基含有飽和ポリエステルの重量平均分子量（Ｍｗ）については、比較的小さいのが好ましく、３０００〜３００００の範囲が好ましい。
【００１９】
ポリエステル樹脂水分散体は、その樹脂固形分が電析溶液に対して３〜４０質量％、好ましくは５〜３０質量％、より好ましくは７〜２５質量％の範囲で占める量にて用いる。ポリエステル樹脂水分散体は、１種あるいは２種上の混合にて用いることができる。
【００２０】
（Ｂ）芳香族アミン
芳香族アミンとしては、ピリジンとその誘導体、ビピリジンとその誘導体、アニリンとその誘導体、イミダゾールとその誘導体、サレンとその誘導体、ピラゾールとその誘導体などを例示できる。芳香族アミンとして、ピリジン環、イミダゾール環あるいはアニリン骨格を有する方が好ましい。
【００２１】
ピリジンの誘導体としては、４−アセチルピリジン、アクリジン、３−アセトキシピリジン、４−アセトアミドピリジン、４−アニリノピリジン、ベンゾ[ｆ]キノリン、ベンゾ[ｈ]キノリン、２−ベンゾイルピリジン、３−ベンゾイルピリジン、４−ベンゾイルピリジン、２−ベンジルピリジン、４−ベンジルピリジン、２，２’−ビキノリン、３−ベンジルピリジン、４−シアノピリジン、炭酸ジ−２−ピリジル、１，２−ジ（４−ピリジル）エチレン、ジ−２−ピリジルケトン、２，６−ジフェニルピリジン、４−エチルピリジン、３−フルオロピリジン、４−ヒドロキシピリジン、イソニコチンアミド、イソニコチン酸メチル、イソニコチン酸エチル、ニコチン酸フェニル、４−イソプロピルピリジン、イソキノリン、ピリジン−４−カルボン酸、２，６−ルチジン、２−メトキシピリジン、６−メトキシキノリン、３−メチル−５−フェニルピリジン、６−キノリンカルボン酸メチル、ニコチン酸ベンジル、ニコチン酸メチル、ニコチン酸フェニル、１，８−ナフチリジン、４−フェニルピリジン、４−（３−フェニルプロピル）ピリジン、４−プロピルピリジン、３−フェニルピリジン、フェナントリジン、２，６−ピリジンジカルボン酸ジエチル、４−フェノキシピリジン、１，１０−フェナントロリン一水和物、２−メチルキノリン、キノリン、１，３−ジ（４−ピリジル）プロパンなどを好適に例示できる。
【００２２】
ビピリジンの誘導体としては、２，２’−ビピリジン、２，３’−ビピリジン、２，４’−ビピリジン、４，４’−ビピリジン、６−メチル−２，２’−ビピリジン、４，４’−ジメチル−２，２’−ビピリジン、５，５’−ジメチル−２，２’−ビピリジン、４，４’−ジメトキシ−２，２’−ビピリジン、２，２’−ビピリジン−３，３’−ジオール、２−（２−ピリジル）キノリン、２，２’−ビピリジン−３，３’−ジカルボン酸、２，２’−ビピリジン−４，４’−ジカルボン酸、２，２’−ビピリジン−５，５’−ジカルボン酸、２，２’−ビピリジン−４，４’−ジカルバルデヒド、４，４’−ジ−ｔｅｒｔ−ブチル−２，２’−ビピリジン、４，４’−ジフェニル−２，２’−ビピリジン、４，４’−ジノニル−２，２’−ビピリジンなどを好適に例示できる。
【００２３】
アニリンの誘導体としては、２−メチルアニリン、２−オクチルアニリン、２−イソブチルアニリン、３−イソブチルアニリン等のアルキルアニリン；  アニリン−２−スルホン酸（オルタニル酸）、アニリン−３−スルホン酸（メタニル酸）、アニリン−４−スルホン酸（スルファニル酸）等のスルホ基含有アニリンを例示でき、さらには、フェニレンジアミン、１，５−ジフェニルカルボノヒドラジド、カルバゾール、イミノスチルベンなども好適に例示できる。その内、フェニレンジアミンとしては、２−アミノジフェニルアミン、４−ブロモ−１，２−フェニレンジアミン、３，４−ジアミノクロロベンゼン、４−ニトロ−１，２−フェニレンジアミン、２，３−ジアミノナフタレン、４，５−ジメチル−１，２−フェニレンジアミン、３，４−ジアミノ安息香酸、３，４−ジアミノベンゾフェノン、Ｎ，Ｎ’−ビス（サリチリデン）−１，２−フェニレンジアミン、４−フルオロ−１，２−フェニレンジアミン、２，３−ジアミノトルエン、１，２−フェニレンジアミンなどを好適に例示できる。
【００２４】
イミダゾールの誘導体としては、Ｎ−アセチルイミダゾール、１−（３−アミノプロピル）イミダゾール、１−アリルイミダゾール、ベンゾイミダゾール、Ｎ−ベンジル−２−メチルイミダゾール、Ｎ−ｔｅｒｔ−ブトキシカルボニルイミダゾール、１−ブチルイミダゾール、（２−ベンゾイミダゾリル）アセトニトリル、２−ブチルイミダゾール、１−ベンジルイミダゾール、１，１’−カルボニルジイミダゾール、１−（２−シアノエチル）−２−エチル−４−メチルイミダゾール、１−（２−シアノエチル）−２−メチルイミダゾール、１−（２−シアノエチル）−２−フェニルイミダゾール、１−（２−シアノエチル）−２−ウンデシルイミダゾール、１−（４−シアノフェニル）イミダゾール、５，６−ジメチルベンゾイミダゾール、１，２−ジメチルイミダゾール、４，５−ジフェニルイミダゾール、１，２−ジメチルベンゾイミダゾール、１−エチルイミダゾール、２−エチル−４−メチルイミダゾール、２−エチルイミダゾール、２−ヘプタデシルイミダゾール、２−（３−ヒドロキシプロピル）ベンゾイミダゾール、２−イソプロピルイミダゾール、イミダゾール−４，５−ジカルボキサミド、１Ｈ−イミダゾール−４，５−ジカルボン酸ジメチル、イミダゾ（１，５−ａ）ピリジン、２−メチルイミダゾール、１−メチルイミダゾール、４−メチル−２−フェニルイミダゾール、５−メチルベンゾイミダゾール、１−メチルベンゾイミダゾール、２−ノニルベンゾイミダゾール、２−フェニルイミダゾール、４−フェニルイミダゾール、２−フェニルベンゾイミダゾール、２−（４−ピリジル）ベンゾイミダゾール、３−フェニルイミダゾ（１，５−ａ）ピリジン、２−ウンデシルイミダゾールなどを好適に例示できる。
【００２５】
ピラゾールの誘導体としては、３，５−ジメチルピラゾール、３−メチルピラゾール、４−メチルピラゾール、３，４−ジメチルピラゾール、３，４，５−トリメチルピラゾール、３−エチルピラゾール、４−エチルピラゾール、３，４−ジエチルピラゾール、３，５−ジエチルピラゾール、３，４，５−トリエチルピラゾール、３−ｎ−プロピルピラゾール、４−ｎ−プロピルピラゾール、３，４−ジ−ｎ−プロピルピラゾール、３，５−ジ−ｎ−プロピルピラゾール、３，４，５−トリ−ｎ−プロピルピラゾール、３−イソプロピルピラゾール、４−イソプロピルピラゾール、３，４−ジイソプロピルピラゾール、３，５−ジイソプロピルピラゾール、３，４，５−トリイソプロピルピラゾール、３−ｎ−ブチルピラゾール、４−ｎ−ブチルピラゾール、３，４−ジ−ｎ−ブチルピラゾール、３，５−ジ−ｎ−ブチルピラゾール、３，４，５−トリ−ｎ−ブチルピラゾール、３−イソブチルピラゾール、４−イソブチルピラゾール、３，４−ジイソブチルピラゾール、３，５−ジイソブチルピラゾール、３−ｔ−ブチルピラゾール、４−ｔ−ブチルピラゾール、３，５−ジ−ｔ−ブチルピラゾール、３−フェニルピラゾール、４−フェニルピラゾール、３，５−ジフェニルピラゾールなどを好適に例示できる。
【００２６】
芳香族アミンは、電析溶液に対して０．２〜１５質量％、好ましくは０．５〜８質量％、より好ましくは０．５〜５質量％の範囲で占める量にて用いる。芳香族アミンは、１種あるいは２種上の混合にて用いることができる。
【００２７】
（Ｃ）有機溶剤
有機溶剤としては、エタノール、プロパノール、イソプロパノール、１−ブタノール等のアルカノール類；  エチレングリコール、プロピレングリコール、ブチレングリコール、ヘキシレングリコール、グリセリン等の多価アルコール類；  ジエチレングリコール、トリエチレングリコール、テトラエチレングリコール、ポリエチレングリコール、ポリエチレングリコール、ジプロピレングリコール、トリプロピレングリコール、ポリプロピレングリコール等のポリグリコール類；  ジエチレングリコールモノメチルエーテル、ジエチレングリコールジメチルエーテル、トリエチレングリコールモノメチルエーテル、ジエチレングリコールモノエチルエーテル、ジエチレングリコールジエチルエーテル、ジプロピレングリコールモノメチルエーテル、ジプロピレングリコールモノエチルエーテル、トリプロピレングリコールモノメチルエーテル、１−メトキシ−２−プロパノール、１−エトキシ−２−プロパノール、１−メチルグリセリルエーテル、２−メチルグリセリルエーテル、１，３−ジメチルグリセリルエーテル、１−エチルグリセリルエーテル、１，３−ジエチルグリセリルエーテル、トリエチルグリセリルエーテル、１−ペンチルグリセリルエーテル、２−ペンチルグリセリルエーテル、１−オクチルグリセリルエーテル、２−エチルヘキシルグリセリルエーテル、ジエチレングリコールモノブチルエーテル等のアルキルエーテル類；  ２−フェノキシエタノール、ジエチレングリコールモノフェニルエーテル、トリエチレングリコールモノフェニルエーテル、ポリエチレングリコールモノフェニルエーテル、２−ベンジルオキシエタノール、ジエチレングリコールモノベンジルエーテル等の芳香族エーテル類；  シクロヘキサン、２−ブタノン、２−ヘプタノン、２−オクタノン、メチルイソブチルケトン、アセトフェノン等のケトン類；  安息香酸メチル、酢酸エチル、酢酸ブチル、γ−ブチロラクトン等のエステル類；  ２−アミノエタノール、Ｎ−メチルエタノールアミン、Ｎ，Ｎ−ジメチルエタノールアミン、Ｎ，Ｎ−ジエチルエタノールアミン、ジエタノールアミン、Ｎ−メチルジエタノールアミン、Ｎ−ブチルジエタノールアミン、トリエタノールアミン、トリイソプロパノールアミン等のアルカノールアミン類を好適に例示できる。
【００２８】
有機溶剤は、電析溶液に対して、１〜３０質量％、好ましくは３〜１５質量％、より好ましくは５〜１０質量％の範囲で占める量にて用いる。有機溶剤は、１種あるいは２種上の混合にて用いることができる。
【００２９】
「２．電析塗膜の製造方法の実施の形態」
２．１  電析工程
電析溶液中に陽極と陰極を挿入して、好ましくは５０Ｖ以下の印加電圧にて、陽極に製膜する。製膜対象となる陽極の材料については、導電性材料であって、かつ水に不溶性若しくは難溶性であれば特に制限無く対象になるが、銅、鉄、アルミニウム、マグネシウム合金、チタニウム、ニッケル、モリブデン、銀、錫、クロミウム、白金、金および亜鉛等の金属が好ましい。製膜時の液温は、１０〜４０℃、さらには、１５〜３０℃の範囲が好ましい。
【００３０】
２．２  加温工程
電析完了後、陽極を水槽から引き上げ、３０〜２２０℃、好ましくは４０〜１８０℃にて１〜６０分間加温するのが好ましい。加温手法としては、自然乾燥、送風乾燥、加熱等の如何なる手法でも良い。電析材料組成物に、窒素含有配位子の一種である芳香族アミンを含む場合には、芳香族アミンを加えない場合と比較して、加温工程時の温度を低くすることができるという特徴が有る。具体的には、芳香族アミンを加えない場合には、１２０℃以上の温度で加温しないと、透明性に優れる電析塗膜を得ることができないが、芳香族アミンを加える場合には、１００℃以下、例えば、３０℃であっても透明性に優れる電析塗膜を得ることができる。加温工程時の温度が高いほど、高硬度の塗膜が得られることを考慮すると、鉛筆硬度にてＨ以上の硬度を有し、かつ透明性に優れる塗膜を得るには、６０℃以上の温度にて加温するのが好ましい。加えて、耐熱性の低い被着体への製膜を実現する上では、６０〜１００℃の温度域で加温するのが好ましい。
【００３１】
「３．電析塗膜の実施の形態」
電析塗膜は、上記製造方法によって形成される塗膜であり、主として、スルホン酸ナトリウム基含有飽和ポリエステル、および芳香族アミンを構成する原子の一部若しくは全部を含む。芳香族アミンを含む電析塗膜組成物を用いて製膜された電析塗膜かについては、例えば、ＮＭＲ分析によって芳香族アミンを検出することにより判断可能である。
【実施例】
【００３２】
次に、本発明の実施例について説明する。
【００３３】
１．塗膜原料
１．１  ポリエステル樹脂水分散体
ポリエステル樹脂水分散体としては、スルホン酸ナトリウム基含有飽和ポリエステル水分散体を用いた。スルホン酸ナトリウム基含有飽和ポリエステル水分散体としては、ペスレジンＡ（高松油脂株式会社製）、バイロナールＭＤ（東洋紡績株式会社製）、ポリエスターＷＲ（日本合成化学工業株式会社製）、プラスコートＺ（互応化学工業株式会社製）およびポリエチレンナフタレート（ＰＥＮ）骨格ポリエステル水分散体を用いた。
【００３４】
１．２  芳香族アミン
芳香族アミンとしては、
キノリン（以後、適宜、「Ｑ」と称する）、
イソキノリン（以後、適宜、「ＩＱ」と称する）、
２−メチルキノリン（以後、適宜、「ＭＱ」と称する）、
ベンゾ[ｈ]キノリン（以後、適宜、「ＢＱ」と称する）、
６−キノリンカルボン酸メチル（以後、適宜、「ＭＱＣ」と称する）、
４−（３−フェニルプロピル）ピリジン（以後、適宜、「ＰＰＰ」と称する）、
４−フェノキシピリジン（以後、適宜、「ＰｏＰ」と称する）、
４−ベンゾイルピリジン（以後、適宜、「ＢＰ」と称する）、
ニコチン酸フェニル（以後、適宜、「ＰＮ」と称する）、
２，２’−ビピリジン（以後、適宜、「ｂｐｙ」と称する）、
４，４’−ビピリジル（以後、適宜、「４ｂｐｙ」と称する）、
１，１０−フェナントロリン一水和物（以後、適宜、「ＰｈＴ」と称する）、
１，３−ジ（４−ピリジル）プロパン（以後、適宜、「ＤＰＰ」と称する）、
ニコチン酸メチル（以後、適宜、「ＭＮ」と称する）、
イソニコチン酸エチル（以後、適宜、「ＥＩＮ」と称する）、
２−フェニルイミダゾール（以後、適宜、「ＰＩ」と称する）、
ベンゾイミダゾール（以後、適宜、「ＢＩ」と称する）、
１−フェニルピペラジン（以後、適宜、「ＰｈＰ」と称する）、および
１，２−フェニレンジアミン（以後、適宜、「ＰｈＤＡ」と称する）を用いた。
【００３５】
また、比較として、非芳香族アミンに属する
トリエチルアミン（以後、適宜、「ＴＥＡ」と称する）、
Ｎ，Ｎ’−ジメチルピペラジン（以後、適宜、「ＤＭＰ」と称する）、
１−エチルピペラジン（以後、適宜、「ＥＰ」と称する）、
ピペラジン無水物（以後、適宜、「ＰＡ」と称する）、
１−ピペラジンエタノール（以後、適宜、「ＰＥ」と称する）、
Ｎ−エチルモルホリン（以後、適宜、「ＥＭ」と称する）、および
アセチルアセトン（以後、適宜、「ＡＡ」と称する）を用いた。
【００３６】
１．３  有機溶剤
有機溶剤には、安息香酸メチルの他、ベンジルアルコールと１−プロパノールの混合有機溶剤も用いた。
【００３７】
１．４  水
水には、蒸留水を用いた。
【００３８】
２．評価方法
２．１  透明性
目視にて、透明度の高い順に、「透明」、「半透明」および「不透明」の３段階の評価を行った。
２．２  膜厚
膜厚は、マイクロメータ（株式会社ミツトヨ製）を用いて測定した。
２．３  硬度評価
ＪＩＳ  Ｋ５６００に準拠し、鉛筆硬度試験により塗膜の硬度を評価した。
２．４  平滑性
目視にて、平滑性の高い順に、「光沢有」および「光沢なし」の２段階の評価を行った。
２．５  密着性評価
ＪＩＳ  Ｋ５６００に準拠し、碁盤目試験（クロスカット法）により、塗膜の密着性を評価した。
２．６  被膜状態評価
Ｍｇ合金（ＡＺ３１）、Ａｌ、Ｔｉ、Ｆｅ、Ｎｉ、Ｃｕ、Ｍｏ、Ａｇ、Ｓｎ、Ｃｒ、Ｐｔ、ＡｕおよびＺｎの各種基板から選択された１以上の基板に成膜後、被膜の状態を目視にて観察し、水性溶解しやすいかどうか、透明性、色、ピンホールの有無および多少、クラックの有無、剥離の有無、気泡の有無および多少などを評価した。
２．７  耐温水性
製膜試料を、６０℃の温水に２４時間浸漬後、膜の外観が変化するか否かを調べた。
【００３９】
３．実験１
上記１９種の芳香族アミン、上記７種の非芳香族アミンをそれぞれ用いて水性電析材料を作製し、製膜の可否と製膜後の評価とを行った。また、芳香族アミンおよび非芳香族アミンなどの配位子を全く加えずに作製した水性電析材料も作製し、製膜および評価に用いた（実施例１〜１９、比較例１〜７）。
【００４０】
３．１  水性電析材料の作製条件
ポリエステル樹脂水分散体中の樹脂固形分が水性電析材料に対して２１〜２３ｗｔ％となる量のペスレジンＡと、水性電析材料に対して０〜３．８ｗｔ％の芳香族アミン若しくは非芳香族アミンと、水性電析材料に対して２．６〜３．４ｗｔ％の安息香酸メチルと、残部を占める水とを混合して、各種の水性電析材料を作製した。
【００４１】
３．２  製膜条件
各水性電析材料を水槽に入れて、そこに陽極と陰極を挿入して所定印加電圧の下、製膜を実施した。陽極の材料には、アルミニウム（Ａｌ）および銅（Ｃｕ）の２種類の金属を用いた。陰極の材料には、各実施例および各比較例ともに、ＳＵＳ３０４を用いた。陽極と陰極間の印加電圧（ＣＶ）は３０Ｖとした。製膜は、液温を２５℃に保持し、攪拌しながら、１分間行った。電析終了後、陽極を水槽から引き上げ、陽極を８０℃または１００℃にて３０分間乾燥した。
【００４２】
３．３  結果
表１に、実験１の製膜条件および被膜の評価を示す。表中、被膜状態の項目におけるカッコ内の数値は、膜厚（単位：μｍ）を示し、以後の表においても同様である。また、表中、配位子の項目におけるバー（−）は、配合していないことを意味する。
【００４３】
【表１】
0005948663.tif 000002
【００４４】
表１に示すように、芳香族アミンを用いて作製した水性電析材料（実施例１〜１９）は、ＡｌまたはＣｕの少なくともいずれか１種の陽極にて、透明性および硬度に優れる（Ｈ以上）被膜を形成した。一方、非芳香族アミンを用いて作製した水性電析材料（比較例２〜７）と、芳香族アミンも非芳香族アミンも用いないで作製した水性電析材料（比較例１）は、ＡｌおよびＣｕのいずれを陽極とした場合でも透明な被膜を形成せず、かつ硬度の評価が可能なサンプルであっても低硬度（Ｂ、および６Ｂ以下）であった。
【００４５】
４．実験２
ペスレジンＡの固形分濃度を実験１の条件よりも低くするとともに、有機溶媒の種類を実験１から変更した。芳香族アミンとして２，２’−ビピリジン、１，２−フェニレンジアミンおよびベンゾイミダゾールをそれぞれ用いて水性電析材料を作製するとともに、非芳香族アミンとしてアセチルアセトンを用いて水性電析材料を作製し、製膜の可否と製膜後の評価とを行った。また、配位子を全く用いないで作製した水性電析材料も作製し、製膜および評価に用いた（実施例２０〜２２、比較例８，９）。
【００４６】
４．１  水性電析材料の作製条件
ポリエステル樹脂水分散体中の樹脂固形分が水性電析材料に対して１０ｗｔ％となる量のペスレジンＡと、水性電析材料に対して２．８ｗｔ％の芳香族アミン若しくは非芳香族アミンと、水性電析材料に対して２．１ｗｔ％のベンジルアルコールと６．９ｗｔ％の１−プロパノールの混合溶媒と、残部を占める水とを混合して、各種の水性電析材料を作製した。
【００４７】
４．２  製膜条件
各水性電析材料を水槽に入れて、そこに陽極と陰極を挿入して所定印加電圧の下、製膜を実施した。陽極の材料には、アルミニウム（Ａｌ）、銅（Ｃｕ）および鉄（Ｆｅ）の３種類の金属を用いた。陰極の材料には、各実施例および各比較例ともに、ＳＵＳ３０４を用いた。陽極と陰極間の印加電圧（ＣＶ）は３０Ｖとした。製膜は、液温を２５℃に保持し、攪拌しながら、１分間行った。電析終了後、陽極を水槽から引き上げ、陽極を８０℃または１００℃にて３０分間乾燥した。
【００４８】
４．３  結果
表２に、実験２の製膜条件および被膜の評価を示す。表中、平滑性、表面硬度および密着性の各項目におけるカッコ内の文字は、各評価に供した陽極の種類を意味し、以後の表においても同様である。また、表中、配位子の項目におけるバー（−）は配合していないことを、平滑性、表面硬度および密着性の各項目におけるバー（−）は評価不可であることを、それぞれ意味する。
【００４９】
【表２】
0005948663.tif 000003
【００５０】
表２に示すように、ポリエステル樹脂水分散体中の樹脂固形分が低くても、芳香族アミンを用いて作製した水性電析材料（実施例２０〜２２）は、Ａｌ、ＣｕおよびＦｅのいずれの陽極においても、透明性に優れる被膜を形成した。また、被膜は、光沢性に優れており、鉛筆硬度がＨ以上の硬度を有していた。さらに、膜と陽極との密着性も、クロスカット法にて分類０に属するほどに良好であった。一方、非芳香族アミンを用いて作製した水性電析材料（比較例９）と、芳香族アミンも非芳香族アミンも用いないで作製した水性電析材料（比較例８）は、Ａｌ、ＣｕおよびＦｅのいずれを陽極とした場合でも透明な被膜を形成しなかった。また、被膜状態が悪く、その結果、比較例８，９において、膜の評価はできなかった。
【００５１】
５．実験３
ペスレジンＡの固形分濃度を実験２と同一とし、芳香族アミンに２，２’−ビピリジンを用いて、加温工程における乾燥温度を変化させたときの膜の特性を調べた（実施例２３〜２７）。
【００５２】
５．１  水性電析材料の作製条件
ポリエステル樹脂水分散体中の樹脂固形分が水性電析材料に対して１０ｗｔ％となる量のペスレジンＡと、水性電析材料に対して２．８ｗｔ％の２，２’−ビピリジンと、水性電析材料に対して２．１ｗｔ％のベンジルアルコールと６．９ｗｔ％の１−プロパノールの混合溶媒と、残部を占める水とを混合して、各種の水性電析材料を作製した。
【００５３】
５．２  製膜条件
各水性電析材料を水槽に入れて、そこに陽極と陰極を挿入して所定印加電圧の下、製膜を実施した。陽極の材料には、銅（Ｃｕ）を用いた。陰極の材料にはＳＵＳ３０４を用いた。陽極と陰極間の印加電圧（ＣＶ）は３０Ｖとした。製膜は、液温を２５℃に保持し、攪拌しながら、１分間行った。電析終了後、各条件で製膜した陽極を水槽から引き上げ、各陽極を４０〜１８０℃の範囲にて３０分間乾燥した。
【００５４】
５．３  結果
表３に、実験３の製膜条件および被膜の評価を示す。
【００５５】
【表３】
0005948663.tif 000004
【００５６】
表３に示すように、４０〜１８０℃の範囲のいずれの温度でも、透明性に優れる被膜が得られた。膜の硬度は、乾燥温度が４０℃では比較的低いものの（硬度：Ｆ）、乾燥温度が６０℃以上になると、十分に高い硬度（硬度：２Ｈ以上）を持つ膜が得られた。
【００５７】
６．実験４
ポリエステル樹脂水分散体の種類を変え、その固形分濃度を実験２と同一とし、芳香族アミンに２，２’−ビピリジンを用いて、乾燥温度を８０℃若しくは１００℃としたときの膜の特性を調べた（実施例２８〜３２）。
【００５８】
６．１  水性電析材料の作製条件
ポリエステル樹脂水分散体中の樹脂固形分が水性電析材料に対して１０ｗｔ％となる量のペスレジンＡ、バイロナールＭＤ、プラスコートＺ、ポリエスターＷＲおよびＰＥＮ骨格ポリエステル水分散体それぞれに、水性電析材料に対して２．８ｗｔ％の２，２’−ビピリジン、水性電析材料に対して２．１ｗｔ％のベンジルアルコールと６．９ｗｔ％の１−プロパノールの混合溶媒、残部を占める水を混合して、各種の水性電析材料を作製した。
【００５９】
６．２  製膜条件
各水性電析材料を水槽に入れて、そこに陽極と陰極を挿入して所定印加電圧の下、製膜を実施した。陽極の材料には、アルミニウム（Ａｌ）を用いた。陰極の材料にはＳＵＳ３０４を用いた。陽極と陰極間の印加電圧（ＣＶ）は３０Ｖとした。製膜は、液温を２５℃に保持し、攪拌しながら、１分間行った。電析終了後、各条件で製膜した陽極を水槽から引き上げ、各陽極を８０℃または１００℃にて３０分間乾燥した。
【００６０】
６．３  結果
表４に、実験４の製膜条件および被膜の評価を示す。
【００６１】
【表４】
0005948663.tif 000005
【００６２】
表４に示すように、いずれのポリエステル樹脂水分散体を用いても、透明性、平滑性、硬度および密着性に優れる膜が得られた。特に、ポリエステル樹脂水分散体として、ペスレジンＡおよびＰＥＮ骨格ポリエステル水分散体を用いると、耐温水性により優れた膜が得られた。
【００６３】
７．実験５
塗膜の被着体である基板の種類を増やして、各塗膜の透明性および平滑性を評価した（実施例３３〜４２、比較例１０〜２２）。
【００６４】
７．１  水性電析材料の作製条件
ポリエステル樹脂水分散体、芳香族アミン、有機溶媒および水を、実験３と同じ条件とした。比較として、非芳香族アミンであるトリエチルアミン２．１ｗｔ％を用いて製膜および評価を行った。
【００６５】
７．２  製膜条件
上記水性電析材料を水槽に入れて、そこに陽極と陰極を挿入して所定印加電圧の下、製膜を実施した。陽極の材料には、Ｍｇ合金ＡＺ３1、アルミニウム（Ａｌ）、チタニウム（Ｔｉ）、鉄（Ｆｅ）、ニッケル（Ｎｉ）、銅（Ｃｕ）、亜鉛（Ｚｎ）、モリブデン（Ｍｏ）、銀（Ａｇ）、スズ（Ｓｎ）、クロミウム（Ｃｒ）、白金（Ｐｔ）および金（Ａｕ）を用いた。陰極の材料にはＳＵＳ３０４を用いた。陽極と陰極間の印加電圧（ＣＶ）は３０Ｖまたは１０Ｖとし、通電時間を１分間とした。製膜は、液温を２５℃に保持し、攪拌しながら、１分間行った。電析終了後、各条件で製膜した陽極を水槽から引き上げ、各陽極を８０℃にて３０分間乾燥した。
【００６６】
７．３  結果
表５に、実験５の製膜条件および被膜の評価を示す。比較として、実施例２０も示す。
【００６７】
【表５】
0005948663.tif 000006
【００６８】
表５に示すように、２，２’−ビピリジンを用いた実施例では、用いた全ての基板に対して透明で、かつ光沢のある塗膜が得られた。これに対して、トリエチルアミンを用いた比較例では、用いた全ての基板に対して、被膜状態が悪く、かつ光沢のない塗膜しか得られなかった。
【産業上の利用可能性】
【００６９】
本発明は、例えば、工業用部品、自動車用品、医療機器、食品加工機器、建材等に電析塗膜を形成するのに利用可能である。